(57)【要約】      （修正有）【課題】透明性、防汚性、紫外線遮断性に優れ、紫外線吸収剤がブリードアウトすることがない紫外線吸収組成物およびこの組成物からなる蛍光灯被覆用フィルムを提供する。【解決手段】接着性フッ素樹脂に、有機系紫外線吸収剤を添加する。接着性フッ素樹脂としては、末端あるいは側鎖にカーボネート基、カルボン酸ハライド基、ヒドロキシル基、カルボキシル基、エポキシ基等の官能基を有するものが好適に使用される。また、紫外線吸収剤としては、ベンゾトリアゾール系化合物が好適である。【選択図】なし【特許請求の範囲】
【請求項１】
接着性フッ素樹脂に、有機系紫外線吸収剤を添加したことを特徴とする紫外線吸収組成物。
【請求項２】
前記有機系紫外線吸収剤が、ベンゾトリアゾール系化合物である請求項１に記載の紫外線吸収組成物。
【請求項３】
請求項１または２に記載の紫外線吸収組成物からなることを特徴とする蛍光灯被覆用フィルム。
【発明の詳細な説明】
【技術分野】
【０００１】
本発明は、有機系紫外線吸収剤を含有する紫外線吸収組成物およびこの組成物からなる蛍光灯被覆用フィルムに関する。
【背景技術】
【０００２】
照明器具として広く使用されている蛍光灯からは、紫外線が放出されるため、物品等が蛍光灯の光に長時間さらされることにより、物品に劣化、褪色等が生じることがある。紫外線による物品の劣化、褪色等を防止するためには、蛍光灯から放出される紫外線を遮断する必要がある。紫外線を遮断する方法としては、例えば、紫外線を遮断することができるフィルムで、蛍光灯を覆う方法が提案されている。このようなフィルムには、紫外線を遮断する能力と共に、蛍光灯の機能を損なわないように、高い透明性、防汚性を有することが求められる。そのため、防汚性に優れたフッ素樹脂を被覆材料に用いることが考えられる。
【０００３】
有機系紫外線吸収剤は、無機系紫外線吸収剤に比べて高い透明性を有するため、透明性が必要な材料に好んで用いられる。この有機系紫外線吸収剤をフッ素樹脂に添加すれば、透明性、防汚性に優れた蛍光灯被覆材料が作製できるはずである。しかし、一般的なフッ素樹脂は融点が高いため、熱安定性の悪い有機系紫外線吸収剤を添加することが困難であった。この問題を解決するため、融点の比較的低いフッ素樹脂を使用する試みもなされている。例えば、特許文献１には、低融点のフッ素樹脂として知られているテトラフルオロエチレン−フッ化ビニリデン系共重合体に、有機系紫外線吸収剤を添加した蛍光灯被覆材が開示されている。
【特許文献１】特開平７−２５８４９７号公報
【発明の開示】
【発明が解決しようとする課題】
【０００４】
しかし、上記テトラフルオロエチレン−フッ化ビニリデン系共重合体のような一般的なフッ素樹脂は、紫外線吸収剤との相溶性が悪いため、フッ素樹脂フィルム表面に紫外線吸収剤がブリードアウトするという問題が生じていた。このため、紫外線遮断性を十分得ることができないばかりか、浮き出た紫外線吸収剤によりフィルム表面がべたついて、フッ素樹脂の防汚性が十分に発揮されないという問題があった。
【０００５】
そこで、本発明は、透明性、防汚性、紫外線遮断性に優れた紫外線吸収組成物および蛍光灯被覆材料を提供することを課題とする。
【課題を解決するための手段】
【０００６】
以下、本発明について説明する。
第一の本発明は、接着性フッ素樹脂に、有機系紫外線吸収剤を添加したことを特徴とする紫外線吸収組成物である。
【０００７】
ここで、「接着性フッ素樹脂」とは、融点が１５０℃〜２５０℃であって、以下の方法により作製、評価したフィルムの１８０度剥離強度が４Ｎ／ｃｍ以上であるフッ素樹脂のことをいう。
【０００８】
（試験フィルムの作製）
変性ポリオレフィン樹脂の一種であるレクスパール  ＲＡ３１５０（日本ポリエチレン社製）とフッ素樹脂とを、４×１０５〜５×１０５Ｐａの試料圧で、２４０℃で、１０分間プレスして、積層シートを作製し、幅２．５ｃｍ、長さ２５ｃｍに切断して、試験フィルムを作製する。
（試験フィルムの評価）
ＪＩＳ  Ｚ０２３７に準じた方法にて、剥離速度５ｍｍ／ｍｉｎ、温度２３℃で、１８０度剥離強度の測定を行う。
【０００９】
この発明によれば、透明性、防汚性、紫外線遮断性に優れ、紫外線吸収剤がブリードアウトすることがない紫外線吸収組成物を提供することができる。
【００１０】
前記有機系紫外線吸収剤は、ベンゾトリアゾール系化合物であることが好ましい。
【００１１】
これによれば、より紫外線吸収能力に優れた紫外線吸収組成物を提供することができる。
【００１２】
第二の本発明は、上記紫外線吸収組成物からなる蛍光灯被覆用フィルムである。
【００１３】
この発明によれば、透明性、防汚性、紫外線遮断性に優れた蛍光灯被覆用フィルムを提供することができる。
【発明の効果】
【００１４】
以上説明したように、本発明によれば、透明性、防汚性、紫外線遮断性に優れ、紫外線吸収剤がブリードアウトすることがない紫外線吸収組成物およびこの組成物からなる蛍光灯被覆用フィルムを提供することができる。
【発明を実施するための最良の形態】
【００１５】
本発明の紫外線吸収組成物および蛍光灯被覆材料は、接着性フッ素樹脂と有機系紫外線吸収剤からなる。
【００１６】
本発明における「接着性フッ素樹脂」とは、融点が１５０℃〜２５０℃であって、変性ポリオレフィン樹脂の一種であるレクスパール  ＲＡ３１５０（日本ポリエチレン社製）とフッ素樹脂とを、４×１０５〜５×１０５Ｐａの試料圧で、２４０℃で、１０分間プレスして、積層シートを作製し、幅２．５ｃｍ、長さ２５ｃｍに切断して採取したサンプルを、ＪＩＳ  Ｚ０２３７に準じた方法にて、剥離速度５ｍｍ／ｍｉｎ、温度２３℃で、１８０度剥離強度の測定を行った時の１８０度剥離強度が４Ｎ／ｃｍ以上であるフッ素樹脂のことをいう。
【００１７】
また、本発明における「接着性フッ素樹脂」のＩＲスペクトルは、１７８０ｃｍ−１〜１８８０ｃｍ−１の間に吸収ピークを有している。好ましくは、「接着性フッ素樹脂」のＩＲスペクトルは、１７９０ｃｍ−１〜１８００ｃｍ−１の間および１８４５ｃｍ−１〜１８５５ｃｍ−１の間に、無水マレイン酸基等の無水物に起因する吸収ピークを有し、あるいは、１８００ｃｍ−１〜１８１５ｃｍ−１の間に末端カーボネート基に起因する吸収ピークを有し、あるいは、１７９０ｃｍ−１〜１８００ｃｍ−１の間、１８４５ｃｍ−１〜１８５５ｃｍ−１の間および１８００ｃｍ−１〜１８１５ｃｍ−１の間に、無水マレイン酸基等の無水物および末端カーボネート基の混合物に起因する吸収ピークを有している。
【００１８】
さらに好ましくは、「接着性フッ素樹脂」のＩＲスペクトルは、１７９０ｃｍ−１〜１８００ｃｍ−１の間および１８４５ｃｍ−１〜１８５５ｃｍ−１の間に、無水マレイン酸基等の無水物に起因する吸収ピークを有し、あるいは、１８００ｃｍ−１〜１８１５ｃｍ−１の間に末端カーボネート基に起因する吸収ピークを有している。
【００１９】
また、主鎖のＣＨ２基に起因する２８８１ｃｍ−１付近における吸収ピークの高さに対する、無水マレイン酸基等の無水物に起因する１７９０ｃｍ−１〜１８００ｃｍ−１の間の吸収ピークの高さの比は、０．５〜１．５、好ましくは０．７〜１．２、さらに好ましくは０．８〜１．０である。
【００２０】
また、主鎖のＣＨ２基に起因する２８８１ｃｍ−１付近における吸収ピークの高さに対する、末端カーボネート基に起因する１８００ｃｍ−１〜１８１５ｃｍ−１の間の吸収ピークの高さの比は、１．０〜２．０、好ましくは１．２〜１．８、さらに好ましくは１．５〜１．７である。
【００２１】
このような接着強度を有するフッ素樹脂として、例えば、テトラフルオロエチレン単位を有するホモポリマーやコポリマーであって、末端あるいは側鎖に、カーボネート基、カルボン酸ハライド基、ヒドロキシル基、カルボキシル基、エポキシ基等の官能基を有する樹脂が挙げられる。上記融点と接着強度を発現するのであれば、複数の樹脂を混合してもよい。市販品で上記のような接着強度を有するフッ素樹脂としては、例えば、ネオフロンＥＦＥＰ（ダイキン工業社製）、フルオンＬＭ−ＥＴＦＥ  ＡＨ２０００（旭硝子社製）が挙げられる。
【００２２】
本発明の有機系紫外線吸収剤としては、公知のものを使用することができ、例えば、サリチル酸系紫外線吸収剤、ベンゾフェノン系紫外線吸収剤、トリアジン系紫外線吸収剤、ベンゾトリアゾール系紫外線吸収剤、シアノアクリレート系紫外線吸収剤等を挙げることができる。中でも吸収波長範囲、吸収能力が優れているという点で、ベンゾトリアゾール系紫外線吸収剤が好ましい。ベンゾトリアゾール系紫外線吸収剤としては、例えば、チヌビンＰ、チヌビン３２０（チバ・スペシャルティ・ケミカルズ社製）等が挙げられる。
【００２３】
有機系紫外線吸収剤の添加量は、フィルムの厚さによって異なるが、接着性フッ素樹脂の質量を基準（１００質量％）として、接着性フッ素樹脂に対して、０．０５〜１．０質量％添加するのが好ましい。具体的には、蛍光灯被覆用フィルムとして、３００ｎｍ〜５００ｎｍの光を７５％以上遮断し、５００ｎｍ以上の光を８０％以上透過するように、蛍光灯被覆フィルムの厚みに応じて紫外線吸収剤の添加量を調整すればよい。
【００２４】
本発明の蛍光灯被覆フィルムの厚さは、特に限定されないが、１０μｍ〜１００μｍであるのが好ましい。
【００２５】
本発明の紫外線吸収組成物のフィルム化方法は、特に限定されないが、例えば、カレンダー法、押出法などが挙げられる。本発明の蛍光灯被覆用フィルムによって蛍光灯を被覆する方法は特に限定されないが、例えば、予め成形したフィルムを蛍光灯に巻き付ける方法や、蛍光灯を予めチューブ状に成形しておいたフィルムに挿入し、熱処理を行って密着する方法等が挙げられる。
【００２６】
本発明の蛍光灯被覆用フィルムには、上記した紫外線吸収剤の他にも、必要に応じて各種添加剤を添加してもよい。添加剤としては、例えば滑り性向上のための炭酸カルシウム、タルク等が挙げられる。
【００２７】
本発明の紫外線吸収組成物は、蛍光灯被覆用フィルムの他にも、例えば、紫外レーザーによる穴空け等の加工が可能な離型フィルムとして使用することができる。
【実施例】
【００２８】
（実施例１）
接着性フッ素樹脂であるネオフロンＥＦＥＰ  ＥＰ−５０００（ダイキン工業社製）１００質量部に、チヌビンＰ（チバ・スペシャルティ・ケミカルズ製）０．５質量部を添加して２軸押出機で溶融し、口金温度３００℃の環状ダイから溶融押し出して水冷し、厚さ５０μｍ、直径４０ｍｍの透明なチューブ状のフィルムを得た。このチューブ状のフィルムの製造直後に、３６０ｎｍ以下の紫外線の透過率を測定したところ、透過率は１％以下と良好であった。
得られたチューブ状のフィルムを、２０Ｗの蛍光管に被せてセットし、実験室内で蛍光灯を１ヶ月間点灯した後、３６０ｎｍ以下の紫外線の透過率およびフィルム表面の様子を調べた。その結果、透過率は５％以下であり、低い透過率を保持していた。また、フィルム表面は汚れの付着や紫外線吸収剤のブリードアウト等はなく、透明性および防汚性は良好であった。
【００２９】
（比較例１）
低融点のフッ素樹脂であるテトラフルオロエチレン−ヘキサフルオロプロピレン−ビニリデンフロライド共重合体（ＴＨＶ２２０Ｇ、ダイニオン社製）１００質量部に、チヌビンＰ（チバ・スペシャルティ・ケミカルズ製）０．５質量部を添加して２軸押出機で溶融し、口金温度３００℃の環状ダイから溶融押し出して水冷し、厚さ５０μｍ、直径４０ｍｍのわずかに濁りのあるチューブ状のフィルムを得た。このチューブ状のフィルムの製造直後に、３６０ｎｍ以下の紫外線の透過率を測定したところ、透過率は約５％であった。
得られたチューブ状のフィルムを、２０Ｗの蛍光管に被せてセットし、実験室内で蛍光灯を１ヶ月間点灯した後、３６０ｎｍ以下の紫外線の透過率およびフィルム表面の様子を調べた。その結果、フィルム表面は紫外線吸収剤がブリードアウトして白くなっており、さらにほこりが付着して汚れていた。また、紫外線透過率は上昇して、１０％程度となり、フィルムの紫外線吸収効果は、劣ったものとなった。
【００３０】
以上説明したように、本発明の紫外線吸収組成物からなる蛍光灯被覆用フィルムは、濁りのない透明なフィルムであり、フィルム表面に紫外線吸収剤がブリードアウトすることがなく、優れた性能を有する。本発明者らは、本発明の蛍光灯被覆用フィルムにおいて透明性を向上させることができるのは、接着性フッ素樹脂が、有機系紫外線吸剤を高度に分散することができるからであり、また、紫外線吸収剤のブリードアウトを抑制できるのは、接着性フッ素樹脂におけるカーボネート基および／または無水マレイン酸基と有機系紫外線吸収剤との相互作用によるものであると考えている。
【００３１】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う紫外線吸収組成物および蛍光灯被覆用フィルムもまた本発明の技術的範囲に包含されるものとして理解されなければならない。